(57)【要約】  非貫通孔を有する基板において、非貫通孔は、開口部の直径φ１および深さｄが所定の範囲であり、先端部が丸くなっており、前記非貫通孔の延伸軸に沿った開口部の直径を通る断面において、前記先端部の形状は直径φ２の円で近似でき、比φ２／φ１は、０．０３〜０．９の範囲であり、前記断面には、前記非貫通孔の側部を区画する第１の側壁が認められ、延伸軸に沿って、前記開口部から深さ方向にｄ１（ｄ１＝０．１×ｄ）の距離にある第１の側壁上の点をＡとし、前記開口部から深さ方向にｄ２（ｄ２＝０．５×ｄ）の距離にある第１の側壁上の点をＢとし、両点を結ぶ直線をＬとし、直線Ｌと延伸軸とのなす角をテーパ角としたとき、テーパ角は、２゜〜８０゜の範囲にある。
2018088468.tif 000002
【特許請求の範囲】
【請求項１】
非貫通孔を有する基板であって、
前記非貫通孔は、開口部の直径φ１が５μｍ〜２００μｍの範囲であり、深さｄが３０μｍ以上であり、
前記非貫通孔は、先端部が丸くなっており、前記非貫通孔の延伸軸に沿った前記開口部の直径を通る断面において、前記先端部の形状は円で近似でき、該円の直径をφ２としたとき、比φ２／φ１は、０．０３〜０．９の範囲であり、
前記断面には、前記非貫通孔の側部を区画する、延伸軸に対して略対称な第１の側壁および第２の側壁が認められ、
前記延伸軸に沿って、前記開口部から深さ方向にｄ１（ｄ１＝０．１×ｄ）の距離にある前記第１の側壁上の点をＡとし、前記開口部から深さ方向にｄ２（ｄ２＝０．５×ｄ）の距離にある前記第１の側壁上の点をＢとし、点Ａおよび点Ｂを結ぶ直線をＬとし、直線Ｌと前記延伸軸とのなす角をテーパ角αとしたとき、
前記テーパ角αは、２゜〜８０゜の範囲にある、基板。
【請求項２】
前記テーパ角αは、２゜〜１５゜の範囲である、請求項１に記載の基板。
【請求項３】
前記非貫通孔には導電性材料が充填されている、請求項１または２に記載の基板。
【請求項４】
前記非貫通孔の開口部は、前記非貫通孔が形成された面と曲線で接続された形状である、請求項１乃至３のいずれか一つに記載の基板。
【請求項５】
前記非貫通孔の開口部は、前記非貫通孔が形成された面と非曲線で接続された形状である、請求項１乃至３のいずれか一つに記載の基板。
【請求項６】
前記比φ２／φ１は、０．０５〜０．４５の範囲である、請求項１乃至５のいずれか一つに記載の基板。
【請求項７】
当該基板はガラス基板である、請求項１乃至６のいずれか一つに記載の基板。
【請求項８】
当該基板はガラスコア基板用の基板である、請求項７に記載の基板。
【発明の詳細な説明】
【技術分野】
【０００１】
本発明は、非貫通孔を有する基板に関する。
【背景技術】
【０００２】
従来より、半導体基板などの基板に設けられた微細な貫通孔に導電性材料が充填されて構成される、いわゆる貫通電極付き基板が知られている。【０００３】
そのような貫通電極付き基板は、
（１）基板に非貫通孔を形成する工程（非貫通孔形成工程）、
（２）スパッタ法により、非貫通孔に金属層を設置する工程（スパッタ工程）、
（３）電気めっき法により、非貫通孔に導電性材料を充填する工程（電気めっき工程）、および
（４）基板の非貫通孔が形成された表面の導電性材料をＣＭＰ（Ｃｈｅｍｉｃａｌ  Ｍｅｃｈａｎｉｃａｌ  Ｐｏｌｉｓｈｉｎｇ：化学的機械研磨）法で除去し、反対側の表面を研磨して、貫通孔を形成する工程（貫通孔形成工程）、
の各工程を経て、製造することができる。
【先行技術文献】
【非特許文献】
【０００４】
【非特許文献１】Ａｒｉｃ  Ｓｈｏｒｅｙ，Ｒａｃｈｅｌ  Ｌｕ，Ｇｅｎｅ  Ｓｍｉｔｈ，Ｋｅｖｉｎ  Ａｄｒｉａｎｃｅ，「Ａｄｂｖａｎｃｅｍｅｎｔｓ  ｉｎ  Ｇｌａｓｓ  ｆｏｒ  Ｐａｃｋａｇｉｎｇ  Ｔｅｃｈｎｏｌｏｇｙ」，ＩＭＡＰＳ  １２ｔｈ  Ｉｎｔｅｒｎａｔｉｏｎａｌ  Ｃｏｎｆｅｒｅｎｃｅ  ａｎｄ  Ｅｘｈｉｂｉｔｉｏｎ  ｏｎ  Ｄｖｉｃｅ  Ｐａｃｋａｇｉｎｇ，２０１６年，ｐｐ．０００１７３−０００１７５
【発明の概要】
【発明が解決しようとする課題】
【０００５】
前述のような従来の貫通電極付き基板の製造方法では、得られる貫通電極付き基板において、しばしば、貫通孔に導電性材料が十分に充填されていないという問題が生じる場合がある。【０００６】
これは、従来の製造方法では、（１）の非貫通孔形成工程で形成される非貫通孔は、比較的アスペクト比が高く、このため、（２）のスパッタ工程において、非貫通孔の表面（正確には非貫通孔を形成する壁面）全体にわたって、金属層を設置することが難しいためである。（２）のスパッタ工程で設置される金属層は、（３）の電気めっき工程におけるシード層として機能する。このため、非貫通孔を形成する壁面の一部に、金属層の未設置領域が生じると、その領域には、（３）の電気めっき工程において、導電性材料をめっきすることが難しくなる。その結果、金属層の未設置領域の影響により非貫通孔内にボイドが生じ、最終的に、導電性材料が十分に充填されていない貫通孔が生じてしまう。【０００７】
このような問題から、（２）のスパッタ工程において、非貫通孔に金属層を適正に設置することが可能な、非貫通孔を有する基板が要望されている。【０００８】
本発明は、このような背景に鑑みなされたものであり、本発明では、従来に比べて比較的容易に非貫通孔に金属層を設置することが可能な、非貫通孔を有する基板を提供することを目的とする。
【課題を解決するための手段】
【０００９】
本発明では、非貫通孔を有する基板であって、
前記非貫通孔は、開口部の直径φ１が５μｍ〜２００μｍの範囲であり、深さｄが３０μｍ以上であり、
前記非貫通孔は、先端部が丸くなっており、前記非貫通孔の延伸軸に沿った前記開口部の直径を通る断面において、前記先端部の形状は円で近似でき、該円の直径をφ２としたとき、比φ２／φ１は、０．０３〜０．９の範囲であり、
前記断面には、前記非貫通孔の側部を区画する、延伸軸に対して略対称な第１の側壁および第２の側壁が認められ、
前記延伸軸に沿って、前記開口部から深さ方向にｄ１（ｄ１＝０．１×ｄ）の距離にある前記第１の側壁上の点をＡとし、前記開口部から深さ方向にｄ２（ｄ２＝０．５×ｄ）の距離にある前記第１の側壁上の点をＢとし、点Ａおよび点Ｂを結ぶ直線をＬとし、直線Ｌと前記延伸軸とのなす角をテーパ角αとしたとき、
前記テーパ角αは、２゜〜８０゜の範囲にある、基板が提供される。
【発明の効果】
【００１０】
本発明では、従来に比べて比較的容易に非貫通孔に金属層を設置することが可能な、非貫通孔を有する基板を提供することができる。
【図面の簡単な説明】
【００１１】
【図１】従来の貫通電極付き基板の製造方法を模式的に示したフロー図である。
【図２】従来の貫通電極付き基板の製造方法の一工程を模式的に示した図である。
【図３】従来の貫通電極付き基板の製造方法の一工程を模式的に示した図である。
【図４】従来の貫通電極付き基板の製造方法の一工程を模式的に示した図である。
【図５】従来の貫通電極付き基板の製造方法の一工程を模式的に示した図である。
【図６】従来の貫通電極付き基板の製造方法において、スパッタ工程前の非貫通孔の断面を模式的に示した拡大図である。
【図７】従来の貫通電極付き基板の製造方法において、スパッタ工程後の非貫通孔の断面を模式的に示した拡大図である。
【図８】本発明の一実施形態による非貫通孔を有する基板の断面を模式的に示した図である。
【図９】図８に示した非貫通孔の断面を模式的に示した拡大図である。
【図１０】非貫通孔のテーパ角αを説明するための図である。
【図１１】例１において得られた非貫通孔を有する基板の非貫通孔部分の断面写真の一例を示した図である。
【図１２】例２において得られた非貫通孔を有する基板の非貫通孔部分の断面写真の一例を示した図である。
【図１３】例４において得られた非貫通孔を有する基板の非貫通孔部分の断面写真の一例を示した図である。
【図１４】例５において得られた非貫通孔を有する基板の非貫通孔部分の断面写真の一例を示した図である。
【図１５】例６において得られた非貫通孔を有する基板の非貫通孔部分の断面写真の一例を示した図である。
【発明を実施するための形態】
【００１２】
以下、図面を参照して、本発明の一実施形態について説明する。
【００１３】
（従来の貫通電極付き基板の製造方法）
まず、本発明の特徴をより良く理解するため、図１〜図７を参照して、従来の貫通電極付き基板の製造方法について、簡単に説明する。
【００１４】
図１には、従来の貫通電極付き基板の製造方法（以下、単に「従来の製造方法」と称する）のフローを概略的に示す。
【００１５】
図１に示すように、従来の製造方法は、
（１）基板に非貫通孔を形成する工程（非貫通孔形成工程：工程Ｓ１０）、
（２）スパッタ法により、非貫通孔に金属層を設置する工程（スパッタ工程：工程Ｓ２０）、
（３）電気めっき法により、非貫通孔に導電性材料を充填する工程（電気めっき工程：工程Ｓ３０）、および
（４）基板の非貫通孔が形成された表面の導電性材料をＣＭＰ（Ｃｈｅｍｉｃａｌ  Ｍｅｃｈａｎｉｃａｌ  Ｐｏｌｉｓｈｉｎｇ：化学的機械研磨）法で除去し、その後反対側の表面を研磨して、貫通孔を形成する工程（貫通孔形成工程：工程Ｓ４０）、
を有する。
【００１６】
以下、図２〜図７を参照して、各工程について、より詳しく説明する。
【００１７】
（工程Ｓ１０）
まず、被加工用の基板が準備される。基板は、相互に対向する第１の表面および第２の表面を有する。基板は、例えば、ガラス基板または半導体基板である。
【００１８】
次に、この基板の第１の表面に、１以上の非貫通孔が形成される。非貫通孔は、例えば、レーザ加工法により形成される。
【００１９】
図２には、第１の表面１２および第２の表面１４を有し、第１の表面１２に非貫通孔２０が形成された基板１０の断面を模式的に示す。図２に示すように、通常の場合、非貫通孔２０は、高いアスペクト比を有する。ここで、「アスペクト比」とは、非貫通孔２０の深さｄに対する最大幅（通常は直径）ｗの比、すなわちｄ／ｗを意味する。
【００２０】
（工程Ｓ２０）
次に、工程Ｓ１０で形成された非貫通孔２０内に、金属層がスパッタ成膜される。
【００２１】
この工程は、非貫通孔２０内にシード層を形成するために実施される。金属層はシード層として機能する。このシード層により、以降の電気めっき工程（工程Ｓ３０）において、非貫通孔２０内に導電性材料を電析させ、非貫通孔２０を導電性材料で充填することができる。
【００２２】
図３には、基板１０の第１の表面１２および各非貫通孔２０内に金属層４０が形成された状態を示す。
【００２３】
（工程Ｓ３０）
次に、電気めっき法により、非貫通孔２０内に導電性材料が充填される。前述のように、非貫通孔２０内には、予め金属層４０が設置されている。このため、例えば基板１０がガラスのような非導電性材料で構成されている場合であっても、電気めっき法により、非貫通孔２０内に導電性材料を電析させ、これを非貫通孔２０内に充填することができる。
【００２４】
図４には、各非貫通孔２０内に導電性材料６０が充填された状態を示す。通常の場合、導電性材料６０は、基板１０の第１の表面１２にも形成される。なお、この図４では、明確化のため、金属層４０は省略されている。
【００２５】
（工程Ｓ４０）
次に、基板１０の第１の表面１２の導電性材料をＣＭＰにて除去し、第２の表面１４が非貫通孔２０の先端に到達するまで、基板１０が第２の表面１４の側から研磨される。
【００２６】
図５には、工程Ｓ４０後に得られる基板１０の断面を模式的に示す。図５に示すように、この工程により、非貫通孔２０が第１の表面１２から第２の表面１４までつながり、内部に導電性材料６０が充填された貫通孔７０が形成される。
【００２７】
以上の工程により、貫通電極付き基板８０を製造することができる。
【００２８】
ここで、従来の製造方法では、製造される貫通電極付き基板８０において、しばしば、貫通孔７０に導電性材料６０が十分に充填されていないという問題が生じる場合がある。
【００２９】
これは、従来の製造方法では、工程Ｓ１０の非貫通孔形成工程で形成される非貫通孔２０のアスペクト比が比較的大きく、工程Ｓ２０のスパッタ工程において、非貫通孔２０の表面（正確には非貫通孔２０を形成する壁面）全体にわたって、金属層４０を設置することが難しいためである。
【００３０】
この問題を、図６および図７を参照してさらに説明する。
【００３１】
図６には、スパッタ工程（工程Ｓ２０）前の非貫通孔２０の拡大断面を模式的に示す。また、図７には、スパッタ工程（工程Ｓ２０）後の非貫通孔２０の拡大断面を模式的に示す。
【００３２】
図６に示すように、非貫通孔２０は、基板１０の第１の表面１２における開口２２、側壁２４、および底部壁２６により区画される。
【００３３】
スパッタ工程後には、図７に示すように、非貫通孔２０の側壁２４および底部壁２６に、金属層４０が設置される。
【００３４】
ここで、非貫通孔２０のアスペクト比が高い場合、側壁２４における金属層４０は、非貫通孔２０の深さ方向に沿って、厚さが徐々に減少する傾向を示す。その結果、特に、非貫通孔２０の側壁２４と底部壁２６の境界領域２７、およびその近傍の領域（「近傍領域」という）２８では、金属層４０が全く設置されない箇所が生じてしまう。
【００３５】
金属層４０がこのように分布する状態で、次の工程Ｓ１３０の電気めっき工程を実施した場合、非貫通孔２０の金属層４０が存在しない領域では、導電性材料６０を電析させることが難しくなる。その結果、工程Ｓ３０後には、非貫通孔２０内に、導電性材料６０が充填されていないボイドが生じてしまう。
【００３６】
このようなボイドは、その後の工程Ｓ４０を実施した後も残存することになり、貫通孔７０内に、導電性材料６０が十分に充填されていない部分が生じることになる。
【００３７】
このように、従来の製造方法では、しばしば、製造される貫通電極付き基板において、貫通孔７０内に導電性材料６０が十分に充填されていないという問題が生じてしまう。
【００３８】
本発明の一実施形態は、以降に詳しく説明するように、このような問題に対処することができる。
【００３９】
（本発明の一実施形態による非貫通孔を有する基板）
次に、図８〜図１０を参照して、本発明の一実施形態による非貫通孔を有する基板について説明する。
【００４０】
図８には、本発明の一実施形態による非貫通孔を有する基板（以下、「第１の部材」と称する）の断面を模式的に示す。
【００４１】
図８に示すように、第１の部材１００は、相互に対向する第１の表面１１２および第２の表面１１４を有する基板１１０を有する。基板１１０の材質は、特に限られない。基板１１０は、例えば、ガラス基板のような無機材料で構成される無機基板、またはシリコンのような半導体などで構成される半導体基板でも良い。
【００４２】
基板１１０の第１の表面１１２の側には、複数の非貫通孔１２０が形成されている。また、その結果、基板１１０の第１の表面１１２には、各非貫通孔１２０の開口部１２２が生じている。開口部１２２は、直径φ１の略円形である。
【００４３】
なお、開口部１２２の直径φ１は、下記のように求めることができる：
まず、光学顕微鏡または走査型電子顕微鏡により、ガラス基板の非貫通孔が形成された表面の二次元画像を撮影する。
【００４４】
次に、撮影した二次元画像から任意の３個を選択し、これらの３個の開口部について最大径を測定する。
【００４５】
測定された３個の最大径の算術平均値を、直径φ１とする。
【００４６】
ここで、図８に示した例では、合計５つの非貫通孔１２０が示されているが、非貫通孔１２０の数は、特に限られない。例えば、非貫通孔１２０は、一つであっても良い。また、複数の非貫通孔１２０が存在する場合、各非貫通孔１２０の形状は、相互に異なっていても良い。
【００４７】
図９には、図８に示した基板１１０における一つの非貫通孔１２０の断面を拡大して示す。ここで、図９に示した断面は、対象となる非貫通孔１２０の延伸軸Ｐに沿った、開口部１２２の直径を通る一つの断面（以下、「第１の断面」ともいう）に対応する。延伸軸Ｐは、非貫通孔１２０の開口部１２２の中心からの垂線である。この垂線は、開口部１２２の中心から先端部１２９に向かって延伸する。
【００４８】
なお、本願において、「第１の断面」は、以下の手順で観察することができる：
カッターなどの切断器具を用いて、非貫通孔１２０を傷つけないようにして、非貫通孔１２０の１０〜１００μｍ手前で基板１１０を分断する。基板１１０の分断面を透過型光学顕微鏡で観察することにより、「第１の断面」を観察することができる。なお、この方法では、基板１１０は、第１の表面１１２に対して垂直な方向に分断することが好ましい。
【００４９】
別の方法として、基板１１０の断面を徐々に研磨して、非貫通孔１２０の「第１の断面」を発現させ、これを観察することも可能である。
【００５０】
図９に示すように、この第１の断面において、非貫通孔１２０は、側部１２３および先端部１２９を有する。換言すれば、非貫通孔１２０は、基板１１０の開口部１２２、側壁（非貫通孔１２０の側部１２３に対応する）、および底部壁（非貫通孔１２０の先端部１２９に対応する）によって区画される。
【００５１】
非貫通孔１２０の先端部１２９は、「丸い形状」となっている。従って、図９に示すように、第１の断面において、先端部１２９の形状は、直径φ２の円（「近似円」ともいう）１３１で近似することができる。
【００５２】
ここで、「丸い形状」とは、曲線を有する形状全般を意味し、連続的な曲線を有する形状には限定されないことに留意する必要がある。
【００５３】
また、近似円の直径は、孔先端部１２９を最小二乗近似することにより得られた円の直径から、得ることができる。近似円の例として、側部１２３から連続する孔先端部１２９において、側部１２３の直線（後述の直線Ｌ）から外れる点の内接円として近似することができる。
【００５４】
第１の部材１００において、各非貫通孔１２０の深さｄは、例えば、３０μｍ以上である。
【００５５】
本明細書において、深さｄとは、ガラス基板の非貫通孔の開口部側の表面から非貫通孔の最も深い箇所（先端部）までの距離（深さ）を表す。この深さｄは、透過型光学顕微鏡または走査型電子顕微鏡により、断面の２次元画像を撮影し、撮影された2次元画像を解析（測長）して、非貫通孔の最大深さを求めることにより、得ることができる。
【００５６】
深さｄは、４０μｍ以上が好ましく、５０μｍ以上がより好ましい。深さｄは、４００μｍ以下が好ましく、３００μｍ以下がより好ましく、２５０μｍ以下が特に好ましい。また、深さｄは、３０μｍ〜４００μｍの範囲であることが好ましく、４０〜３００μｍの範囲であることがより好ましく、５０μｍ〜２５０μｍの範囲であることが特に好ましい。
【００５７】
また、非貫通孔１２０の開口部１２２の直径φ１は、例えば、５μｍ〜２００μｍの範囲である。直径φ１は、例えば５μｍ以上であり、１０μｍ以上が好ましく、１５μｍ以上がより好ましい。直径φ１は、例えば２００μｍ以下であり、１５０μｍ以下が好ましく、１００μｍ以下がより好ましい。また、直径φ１は、１０μｍ〜１５０μｍの範囲であることが好ましく、１５μｍ〜１００μｍの範囲であることがより好ましい。
【００５８】
さらに、開口部１２２の直径φ１に対する先端部１２９の近似円１３１の直径φ２の比、すなわち比φ２／φ１は、０．０３〜０．９の範囲である。比φ２／φ１は、０．０３以上、０．０５以上が好ましく、０．１以上がより好ましい。比φ２／φ１は、０．９以下であり、０．８以下が好ましく、０．６以下がより好ましく、０．４５以下が特に好ましい。また、比φ２／φ１は、０．０５〜０．８の範囲であることが好ましく、０．０５〜０．６の範囲であることがより好ましい。
【００５９】
さらに、第１の部材１００において、各非貫通孔１２０の「テーパ角（α）」は、２゜〜８０゜の範囲にあるという特徴を有する。
【００６０】
以下、図１０を参照して、非貫通孔１２０の「テーパ角」について説明する。
【００６１】
図１０には、第１の部材１００に含まれる非貫通孔１２０の断面形態の一例を示す。前述の図９と同様、この断面は、非貫通孔１２０の延伸軸Ｐに沿った、開口部１２２の直径を通る一つの断面に対応しており、従って、第１の断面である。
【００６２】
図１０に示すように、非貫通孔１２０は、側部１２３および先端部１２９を有する。なお、図１０では、非貫通孔１２０の開口部１２２は、第１の表面１１２となだらかな曲線で接続された形態となっている。しかしながら、これは単なる一例であることに留意する必要がある。例えば、非貫通孔１２０の開口部１２２は、前述の図９に示したように、第１の表面１１２と非曲線的に接続されても良い。
【００６３】
ここで、第１の断面において視認される、非貫通孔１２０の側部１２３を区画する基板１１０の部分を、それぞれ、第１の側壁１３５（図の左側部分）および第２の側壁１３７（図の右側部分）と称する。第１の側壁１３５および第２の側壁１３７は、延伸軸Ｐに対して略対称に配置される。
【００６４】
「テーパ角」は、以下の方法により定めることができる。
【００６５】
まず、第１の断面において、延伸軸Ｐに沿って、開口部１２２から非貫通孔１２０の深さ方向に第１の距離ｄ１（ｄ１＝０．１×ｄ）にある、第１の側壁１３５上の点をＡとする。また、延伸軸Ｐに沿って、開口部１２２から非貫通孔１２０の深さ方向に第２の距離ｄ２（ｄ２＝０．５×ｄ）にある、第１の側壁１３５上の点をＢとする。ここでｄは、非貫通孔１２０の深さである。
【００６６】
次に、点Ａと点Ｂを結ぶ直線Ｌを描くと、直線Ｌと延伸軸Ｐは、ある角度で交差する。この直線Ｌと延伸軸Ｐのなす角がテーパ角α（０゜＜α＜９０゜）である。
【００６７】
なお、第１の側壁１３５の代わりに、第２の側壁１３７上の同様に規定される２点を結ぶ直線を利用して、テーパ角αを定めることも可能である。第１の側壁１３５上で規定される２点を結ぶ直線を利用して定められるテーパ角（α１とする）と第２の側壁１３７上で規定される２点を結ぶ直線を利用して定められるテーパ角（α２とする）は同じことが好ましいが、異なっていてもよい。テーパ角α１、α２が異なっている場合は、両者が２°〜８０°の範囲にあるものとする。
【００６８】
ただし、直線Ｌと延伸軸Ｐは、開口部１２２よりも下側（図１０において、Ｚ座標が正となる位置）で交わる必要があり、開口部１２２よりも上側（図１０において、Ｚ座標が負となる位置）で交わることはないことに留意する必要がある。後者の場合、非貫通孔は、「逆テーパ形状」、すなわち深さ方向に向かって径が徐々に大きくなる形状を有することになり、前述の問題に対処することは難しくなる。
【００６９】
テーパ角αは、２°以上であり、４°以上が好ましく、５°以上がより好ましい。テーパ角αは、８０°以下であり、６０°以下が好ましく、４５°以下がより好ましく、１５°以下が特に好ましい。また、テーパ角αは、４°〜４５゜の範囲であることが好ましく、５°〜１５゜の範囲であることがより好ましい。
【００７０】
以上のような構成の非貫通孔１２０を有する第１の部材１００は、前述のような金属層のスパッタ工程において、非貫通孔１２０内に金属層が付着されない、いわゆるデッドスペースが生じ難い。このため、第１の部材１００を使用した場合、スパッタ工程において、比較的容易に、非貫通孔１２０の側部１２３および先端部１２９の全体にわたって、金属層を設置することができる。
【００７１】
従って、第１の部材１００では、前述の電気めっき工程において、非貫通孔１２０の側部１２３および先端部１２９の全体にわたって、導電性材料を電析させることができる。また、その結果、非貫通孔１２０の全体に導電性材料を充填することが可能となり、従来のような非貫通孔さらには貫通孔にボイドが生じるという問題を、有意に軽減または解消することができる。
【００７２】
（本発明の一実施形態による非貫通孔を有する基板の製造方法）
次に、本発明の一実施形態による非貫通孔を有する基板の製造方法について、簡単に説明する。
【００７３】
本発明の一実施形態による非貫通孔を有する基板の製造方法（以下、「第１の製造方法」という）は、
（ｉ）基板にレーザ光を照射し、非貫通孔を形成する工程（工程Ｓ１１０）、および
（ｉｉ）非貫通孔が形成された前記基板をエッチングする工程（工程Ｓ１２０）
を有する。
【００７４】
以下、各工程について説明する。なお、ここでは、前述の第１の部材１００を製造する場合を例に、第１の製造方法の各工程について説明する。従って、各部材を表す際には、図８〜図１０に使用した参照符号を使用する。
【００７５】
（工程Ｓ１１０）
まず、被加工用の基板１１０が準備される。前述のように、基板１１０は、ガラス基板または半導体基板（例えばシリコン基板）であっても良い。
【００７６】
基板１１０の厚さは、特に限られない。基板１１０の厚さは、例えば、０．０４ｍｍ〜２．０ｍｍの範囲であっても良い。
【００７７】
次に、基板１１０の一方の表面（第１の表面１１２）に、１以上の非貫通孔１２０が加工、形成される。
【００７８】
非貫通孔１２０は、レーザ光の照射により形成されても良い。レーザ光源としては、例えば、ＣＯ２レーザ、ＹＡＧレーザ等が用いられる。
【００７９】
（工程Ｓ１２０）
次に、非貫通孔１２０を有する基板１１０がエッチング処理される。基板１１０をエッチングすることにより、工程Ｓ１１０において形成された非貫通孔１２０を、所望の形状に整えることができる。すなわち、前述のような丸い先端部１２９を有し、所定の範囲の開口部１２２の直径φ１、比φ２／φ１、およびテーパ角αを有する非貫通孔１２０を形成することができる。
【００８０】
エッチングの条件は、特に限られない。例えば、基板１１０がガラス基板の場合、湿式エッチングが実施される。エッチング液には、例えば、フッ酸（ＨＦ）と塩酸（ＨＣｌ）の混合酸溶液が使用されても良い。
【００８１】
あるいは、基板１１０がシリコン基板の場合、ドライエッチングが実施されても良い。この場合、例えば、ＳＦ６のようなガスが使用されても良い。
【００８２】
このように、レーザ光の照射とエッチングを組み合わせることにより、所望の形状の非貫通孔１２０を有する第１の部材１００を製造することができる。  
なお、製造された第１の部材１００に対して、さらに、
（ｉｉｉ）スパッタ法により、非貫通孔に金属層を設置する工程、
（ｉｖ）電気めっき法により、非貫通孔に導電性材料を充填する工程、および
（ｖ）基板の非貫通孔が形成された表面の導電性材料をＣＭＰ法等の研磨により除去し、その後反対側の表面を研磨して、貫通孔を形成する工程
を実施しても良い。
【００８３】
例えば、（ｉｉｉ）の工程を実施した場合、シード層が設置された非貫通孔を有する基板を製造することができる。また、（ｉｉｉ）〜（ｉｖ）の工程を実施した場合、非貫通孔に導電性材料が充填された基板を製造することができる。さらに、（ｉｉｉ）〜（ｖ）の工程を実施した場合、導電性材料が充填された貫通孔を有する基板、すなわち貫通電極付き基板を製造することができる。特に、最後の態様では、基板がガラス基板の場合、貫通電極付きガラスコア基板を製造することができる。
【００８４】
なお、（ｉｉｉ）〜（ｖ）の各工程は、当業者には明らかであるため、ここではその詳細な説明は省略する。（例えば、前述の工程Ｓ２０〜工程Ｓ４０に関する記載も参照され得る。）
【実施例】
【００８５】
以下、本発明の実施例について説明する。なお、以下の記載において、例１〜例４は、実施例であり、例５〜例６は、比較例である。【００８６】
（例１）
以下の方法により、非貫通孔を有する基板を製造した。【００８７】
まず、厚さ５００μｍのガラス基板（無アルカリガラス）を準備した。また、このガラス基板の一方の表面（第１の表面）から、レーザ光を照射し、ガラス基板に非貫通孔を形成した。【００８８】
レーザ光には、パルスエネルギーが２０μＪのＵＶナノ秒パルスレーザを使用した。レーザ光のショット数は、１００回とした。【００８９】
次に、このガラス基板をエッチャント中に浸漬し、湿式エッチングを行った。【００９０】
エッチャントには、フッ酸と塩酸の混合酸溶液（ＨＦ：ＨＣｌ＝１：５）を使用した。エッチングレートは、１．５μｍ／分とし、エッチング量は、ガラス基板の厚さ換算で２０μｍとした。【００９１】
これにより、非貫通孔を有する基板（以下、「サンプル１」と称する）を製造した。【００９２】
図１１には、サンプル１の非貫通孔部分の断面の一例（透過型光学顕微鏡写真）を示す。【００９３】
図１１に示すように、サンプル１では、延伸軸に沿った断面の先端部が丸い形状の非貫通孔が形成された。また、非貫通孔は、深さ方向に沿って、径が徐々に減少する、いわゆるテーパ形状を有することがわかった。【００９４】
（例２）
例１と同様の方法により、非貫通孔を有する基板を製造した。ただし、この例２では、レーザ光のショット数を２００回に変更した。【００９５】
これにより、非貫通孔を有する基板（以下、「サンプル２」と称する）が製造された。【００９６】
図１２には、サンプル２の非貫通孔部分の断面の一例を示す。【００９７】
図１２に示すように、サンプル２では、延伸軸に沿った断面の先端部が丸い形状の非貫通孔が形成された。また、非貫通孔は、深さ方向に沿って、径が徐々に減少する、いわゆるテーパ形状を有することがわかった。【００９８】
（例３）
例１と同様の方法により、非貫通孔を有する基板を製造した。ただし、この例３では、レーザ光のショット数を４００回に変更した。【００９９】
これにより、非貫通孔を有する基板（以下、「サンプル３」と称する）が製造された。【０１００】
サンプル３では、延伸軸に沿った断面の先端部が丸い形状の非貫通孔が形成された。また、非貫通孔は、深さ方向に沿って、径が徐々に減少する、いわゆるテーパ形状を有することがわかった。【０１０１】
（例４）
以下の方法により、非貫通孔を有する基板を製造した。【０１０２】
まず、厚さ４２０μｍのガラス基板（無アルカリガラス）を準備した。また、このガラス基板の一方の表面（第１の表面）から、レーザ光を照射し、ガラス基板に非貫通孔を形成した。【０１０３】
レーザ光には、出力が５０ＷのＣＯ２レーザを使用した。レーザ光の照射時間は、４５μ秒とした。【０１０４】
次に、このガラス基板をエッチャント中に浸漬し、湿式エッチングを行った。【０１０５】
エッチャントには、フッ酸と塩酸の混合酸溶液（ＨＦ：ＨＣｌ＝１：５）を使用した。エッチングレートは、１．５μｍ／分とし、エッチング量は、ガラス基板の厚さ換算で４０μｍとした。【０１０６】
これにより、非貫通孔を有する基板（以下、「サンプル４」と称する）を製造した。【０１０７】
図１３には、サンプル４の非貫通孔部分の断面の一例を示す。【０１０８】
図１３に示すように、サンプル４では、延伸軸に沿った断面の先端部が丸い形状の非貫通孔が形成された。また、非貫通孔は、深さ方向に沿って、径が徐々に減少する、いわゆるテーパ形状を有することがわかった。【０１０９】
（例５）
以下の方法により、非貫通孔を有する基板を製造した。【０１１０】
まず、厚さ５３０μｍのガラス基板（石英ガラス）を準備した。また、このガラス基板の一方の表面（第１の表面）から、レーザ光を照射し、ガラス基板に非貫通孔を形成した。【０１１１】
レーザ光には、パルスエネルギーが４０μＪのＵＶナノ秒パルスレーザを使用した。レーザ光のショット数は、１８０回とした。【０１１２】
次に、このガラス基板をエッチャント中に浸漬し、湿式エッチングを行った。【０１１３】
エッチャントには、フッ酸を使用した。エッチングレートは、０．３μｍ／分とし、エッチング量は、ガラス基板の厚さ換算で２０μｍとした。【０１１４】
これにより、非貫通孔を有する基板（以下、「サンプル５」と称する）を製造した。【０１１５】
図１４には、サンプル５の非貫通孔部分の断面の一例を示した。【０１１６】
（例６）
以下の方法により、非貫通孔を有する基板を製造した。【０１１７】
まず、厚さ２００μｍのガラス基板（無アルカリガラス）を準備した。また、このガラス基板の一方の表面（第１の表面）から、レーザ光を照射し、ガラス基板に非貫通孔を形成した。【０１１８】
レーザ光には、パルスエネルギー１００μＪのピコ秒パルスレーザを使用した。レーザ光の波長は、５３２ｎｍとし、レーザ光のショット数は、１回とした。【０１１９】
次に、このガラス基板をエッチャント中に浸漬し、湿式エッチングを行った。【０１２０】
エッチャントには、フッ酸と塩酸の混合酸溶液（ＨＦ：ＨＣｌ＝１：５）を使用した。エッチングレートは、０．２μｍ／分とし、エッチング量は、ガラス基板の厚さ換算で３０μｍとした。【０１２１】
これにより、非貫通孔を有する基板（以下、「サンプル６」と称する）を製造した。【０１２２】
図１５には、サンプル６の非貫通孔部分の断面の一例を示した。【０１２３】
以下の表１には、各サンプルにおいて得られた非貫通孔の形状パラメータをまとめて示す。【０１２４】
【表１】
2018088468.tif 000003
表１から、サンプル１〜サンプル４では、開口部の直径φ１が５μｍ〜２００μｍの範囲にあり、深さｄが３０μｍ以上であることがわかった。また、サンプル１〜サンプル４では、非貫通孔の先端部の形状は円で近似でき、開口部の直径φ１に対する先端部の近似円の直径φ２の比、すなわち比φ２／φ１は、０．０３〜０．９の範囲であることがわかった。さらに、テーパ角αが２゜〜１５゜の範囲にあることがわかった。【０１２５】
これに対して、サンプル５では、テーパ角αが２゜を下回り、サンプル６では、非貫通孔の先端部は、尖っていることがわかった。【０１２６】
以上の結果から、サンプル１〜サンプル４では、サンプル５およびサンプル６に比べて、スパッタ工程を実施した際に、比較的容易に、非貫通孔の側部および先端部に、金属層を設置することができるものと予想される。【０１２７】
本願は、２０１６年１１月１４日に出願した日本国特許出願２０１６−２２１８９０号に基づく優先権を主張するものであり、同日本国出願の全内容を本願に参照により援用する。
【符号の説明】
【０１２８】
１０        基板
１２        第１の表面
１４        第２の表面
２０        非貫通孔
２２        開口
２４        側壁
２６        底部壁
２７        境界領域
２８        近傍領域
４０        金属層
６０        導電性材料
７０        貫通孔
８０        貫通電極付き基板
１００      第１の部材（本発明の一実施形態による非貫通孔を有する基板）
１１０      基板
１１２      第１の表面
１１４      第２の表面
１２０      非貫通孔
１２２      開口部
１２３      側部
１２９      先端部
１３１      近似円
１３５      第１の側壁
１３７      第２の側壁
【図１】
2018088468.tif 000004
【図２】
2018088468.tif 000005
【図３】
2018088468.tif 000006
【図４】
2018088468.tif 000007
【図５】
2018088468.tif 000008
【図６】
2018088468.tif 000009
【図７】
2018088468.tif 000010
【図８】
2018088468.tif 000011
【図９】
2018088468.tif 000012
【図１０】
2018088468.tif 000013
【図１１】
2018088468.tif 000014
【図１２】
2018088468.tif 000015
【図１３】
2018088468.tif 000016
【図１４】
2018088468.tif 000017
【図１５】
2018088468.tif 000018
【国際調査報告】
2018088468.tif 000019
2018088468.tif 000020
2018088468.tif 000021
2018088468.tif 000022